(57)【要約】【課題】形態記憶性と形態回復性に優れる織物および繊維製品を提供する。【解決手段】ポリトリメチレンテレフタレート系繊維が織物の経糸および緯糸に配された織物であって、経カバーファクター（経ＣＦ）と緯カバーファクター（緯ＣＦ）との比（経ＣＦ）／（緯ＣＦ）が１．２以上であり、ＪＩＳ  Ｌ  １０５９−１９９８  ６．２（Ｂ法、モンサント法、乾燥時）に規定される皺回復率測定方法において防皺率が７０％以下であり、かつ該皺回復率測定後の試料に４．９Ｎ（５００ｇｆ）を５分間荷重し吊るした後に、ＪＩＳ  Ｌ  １０５９−１９９８  ６．１．２（乾燥時）により測定した防皺率が８５％以上である形態記憶性と形態回復性に優れた織物。【選択図】なし【特許請求の範囲】
【請求項１】
ポリトリメチレンテレフタレート系繊維が織物の経糸および緯糸に配された織物であって、経カバーファクター（経ＣＦ）と緯カバーファクター（緯ＣＦ）との比（経ＣＦ）／（緯ＣＦ）が１．２以上であり、ＪＩＳ  Ｌ  １０５９−１９９８  ６．２（Ｂ法、モンサント法、乾燥時）に規定される皺回復率測定方法において防皺率が７０％以下であり、かつ該皺回復率測定後の試料に４．９Ｎ（５００ｇｆ）を５分間荷重し吊るした後に、ＪＩＳ  Ｌ  １０５９−１９９８  ６．１．２（乾燥時）により測定した防皺率が８５％以上であることを特徴とする形態記憶性と形態回復性に優れた織物。
ただし、経カバーファクター（縦ＣＦ）と緯カバーファクター（緯ＣＦ）は、下記式により定義される。
経ＣＦ＝経糸織密度［本／２．５４ｃｍ］×（経糸糸条の総繊度［ｄｔｅｘ］×９／１０）1/2
緯ＣＦ＝緯糸織密度［本／２．５４ｃｍ］×（緯糸糸条の総繊度［ｄｔｅｘ］×９／１０）1/2
【請求項２】
上記（経ＣＦ）と（緯ＣＦ）との合計が２,０００以上である、請求項１に記載の形態記憶性と形態回復性に優れる織物。
【請求項３】
ポリトリメチレンテレフタレート系繊維が長繊維（マルチフィラメント）である、請求項１または２に記載の形態記憶性と形態回復性に優れる織物。
【請求項４】
ポリトリメチレンテレフタレート系繊維がポリトリメチレンテレフタレート単独からなる、請求項１〜３のいずれかに記載の形態記憶性と形態回復性に優れる織物。
【請求項５】
ポリトリメチレンテレフタレート系繊維が、ポリトリメチレンテレフタレートまたは第３成分を共重合した共重合ポリトリメチレンテレフタレートを１成分とする複合繊維である、請求項１〜３のいずれかに記載の形態記憶性と形態回復性に優れる織物。
【請求項６】
織物組織が平組織である、請求項１〜５のいずれかに記載の形態記憶性と形態回復性に優れる織物。
【請求項７】
ポリトリメチレンテレフタレート系繊維を経糸および緯糸に配して織物を製織し、該織物をプレセット温度１５０〜１８０℃の範囲内でプレセットした後に染色する、請求項１〜６いずれかに記載の形態記憶性と形態回復性に優れる織物の製造方法。
【請求項８】
請求項１〜６のいずれかに記載の形態記憶性と形態回復性に優れる織物を用いてなる、ブラウス、和装、スポーツウエアー、ユニフォーム、白衣、作業着、紳士アウター、および婦人アウターからなる群より選択されるいずれかの繊維製品。
【発明の詳細な説明】
【技術分野】
【０００１】
本発明は、ポリトリメチレンテレフタレート系繊維の糸条を経糸および緯糸に配し、かつ形態記憶性と形態回復性に優れる織物および繊維製品に関するものである。
【背景技術】
【０００２】
従来、ポリエチレンテレフタレート系繊維を用いた織物は、皺が付きにくく、取扱い性に優れることで幅広く衣料品として着用されてきた。一方で、一度ついた皺は取れにくく、アイロン処理などが必要であった。
近年、消費者の趣向として、着用時にはナチュラルな皺感が好まれ、脱衣時には着用時についていた皺を容易に回復させたいとニーズがある。しかしながら、従来のポリエステル系織物では皺がつきにくくナチュラルな皺感が表現できなかった。また、逆に皺がつきやすい織物では、容易に回復させることができないという問題を有しており、ナチュラルな着用皺が残る形態記憶性と容易に皺をとることができる形態回復性を同時に満たす織物および繊維製品は従来あまり提案されていない。
【０００３】
一方、特許文献１（特開２０００−３３６５４７号公報）には、カバーファクターが１，７００〜２，４００の高密度織物であって、経糸方向または緯糸方向にストレッチ率５〜２０％のストレッチ性を有しており、ストレッチ性を有する方向の糸条がポリトリメチレンテレフタレート繊維マルチフィラメント糸条で構成されているストレッチ性高密度織物が提案されている。また、特許文献２（特開２００４−５２２０６号公報）には、経糸または緯糸の一方が紡績糸、他方が仮撚加工糸で構成され、経糸のカバーファクターと緯糸のカバーファクターとの和が３，０００を超える織物であって、仮撚加工糸は２種以上のポリエステル成分からなり、その一成分がポリトリメチレンテレフタレートである潜在捲縮発現性ポリエステル系繊維である高密度織物が提案されている。
しかしながら、これらの特許文献でも、ナチュラルな着用皺が残る形態記憶性と容易に皺をとることができる形態回復性を同時に満たす織物については、まったく記載も示唆もされていない。
【特許文献１】特開２０００−３３６５４７号公報
【特許文献２】特開２００４−５２２０６号公報
【発明の開示】
【発明が解決しようとする課題】
【０００４】
本発明は、形態記憶性と形態回復性に優れる織物および繊維製品を提供することにある。
【課題を解決するための手段】
【０００５】
本発明者は、上記の課題を達成するため鋭意検討した結果、ポリトリメチレンテレフタレート系繊維を経糸および緯糸に配し、経カバーファクター（経ＣＦ）と緯カバーファクター（緯ＣＦ）との比（縦ＣＦ）／（緯ＣＦ）が１．２以上である織物を得た後、特定の温度でプレセットした後に染色することにより、所望の形態記憶性と形態回復性に優れる織物および繊維製品が得られることを見出し、さらに鋭意検討することにより本発明に到達した。
かくして、本発明によれば、「ポリトリメチレンテレフタレート系繊維が織物の経糸および緯糸に配された織物であって、経カバーファクター（経ＣＦ）と緯カバーファクター（緯ＣＦ）との比（縦ＣＦ）／（緯ＣＦ）が１．２以上であり、ＪＩＳ  Ｌ  １０５９−１９９８  ６．２（Ｂ法、モンサント法、乾燥時）に規定される皺回復率測定方法において防皺率が７０％以下であり、かつ該皺回復率測定後の試料に４．９Ｎ（５００ｇｆ）を５分間荷重し吊るした後に、ＪＩＳ  Ｌ  １０５９−１９９８  ６．１．２（乾燥時）により測定した防皺率が８５％以上であることを特徴とする形態記憶性と形態回復性（以下「形態記憶／回復性」ともいう）に優れた織物。」が提供される。
ただし、経カバーファクター（縦ＣＦ）と緯カバーファクター（緯ＣＦ）は、下記式により定義される。
経ＣＦ＝経糸織密度［本／２．５４ｃｍ］×（経糸糸条の総繊度［ｄｔｅｘ］×９／１０）1/2
緯ＣＦ＝緯糸織密度［本／２．５４ｃｍ］×（緯糸糸条の総繊度［ｄｔｅｘ］×９／１０）1/2
その際、上記（経ＣＦ）と（緯ＣＦ）との合計は、２,０００以上であることが好ましい。
また、上記ポリトリメチレンテレフタレート系繊維は、長繊維（マルチフィラメント）であることが好ましい。
さらに、上記ポリトリメチレンテレフタレート系繊維は、ポリトリメチレンテレフタレート単独からなることが好ましい。
さらに、上記ポリトリメチレンテレフタレート系繊維は、ポリトリメチレンテレフタレートまたは第３成分を共重合した共重合ポリトリメチレンテレフタレートを１成分とする複合繊維であることも好ましい。
さらに、織物組織は、平組織であることが好ましい。
本発明の形態記憶性と形態回復性に優れる織物は、例えばポリトリメチレンテレフタレート系繊維を経糸および緯糸に配して織物を得た後、該織物をプレセット温度１５０〜１８０℃の範囲内でプレセットした後に染色することにより製造される。
次に、本発明は、上記の織物を用いてなる、ブラウス、和装、スポーツウエアー、ユニフォーム、白衣、作業着、および紳士アウター、および婦人アウターからなる群より選択されるいずれかの繊維製品が提供される。
【発明の効果】
【０００６】
本発明によれば、形態記憶性と形態回復性に優れる織物および繊維製品が提供される。
【発明を実施するための最良の形態】
【０００７】
以下に本発明を詳細に説明する。
本発明において、ポリトリメチレンテレフタレート系繊維とは、ポリトリメチレンテレフタレートを構成成分とする繊維である。ここで、ポリトリメチレンテレフタレートは、トリメチレンテレフタレート単位を約５０モル％以上、好ましくは７０モル％以上、さらには８０モル％以上、さらに好ましくは９０モル％以上のものをいう。したがって、かかるポリトリメチレンテレフタレートには、第３成分として、他の酸成分および／またはグリコール成分の合計量が、約５０モル％以下、好ましくは３０モル％以下、さらには好ましくは２０モル％以下、特に好ましくは１０モル％以下の範囲で含有されていてもよい。
【０００８】
ポリトリメチレンテレフタレートは、テレフタル酸またはその機能的誘導体と、トリメチレングリコールまたはその誘導体とを、触媒の存在下で、適当な反応条件下に結合せしめることによって合成される。この合成過程において、適当な１種または２種以上の第３成分を添加した共重合ポリエステルであってもよい。
【０００９】
添加する第３成分としては、脂肪族ジカルボン酸（シュウ酸、アジピン酸など）、脂環族ジカルボン酸（シクロヘキサンジカルボン酸など）、芳香族ジカルボン酸（イソフタル酸、ソジウムスルホイソフタル酸など）、脂肪族グリコール（エチレングリコール、１，２−プロピレングリコール、テトラメチレングリコールなど）、脂環族グリコール（シクロヘキサンジオールなど）、芳香族ジオキシ化合物（ハイドロキノンビスフェノールＡなど）、芳香族を含む脂肪族グリコール（１，４−ビス（β−ヒドロキシエトキシ）ベンゼンなど）、ポリエーテルグリコール（ポリエチレングリコール、ポリプロピレングリコールなど）、脂肪族オキシカルボン酸（ω−オキシカプロン酸など）、芳香族オキシカルボン酸（Ｐ−オキシ安息香酸など）が挙げられる。また、１個または３個以上のエステル形成性官能基を有する化合物（安息香酸などまたはグリセリンなど）も、重合体が実質的に線状である範囲内で使用できる。
【００１０】
なお、本発明に用いられるポリトリメチレンテレフタレート系ポリエステルの固有粘度（ｏ−クロロフェノール溶液中、３５℃で測定）は、通常、０．５〜１．６ｄＬ／ｇ、好ましくは０．６〜１．４ｄＬ／ｇである。０．５ｄＬ／ｇ未満では、低粘度が原因となり製糸性が低下し、強度が低く実用性のない糸になり好ましくない。一方、１．６ｄＬ／ｇを超えると、高粘度が原因となり、製糸性が低下してしまい好ましくない。本発明のポリエステル組成物の固有粘度を上記範囲に調整するには、溶融重合時間および固相重合時間によりコントロールする。
【００１１】
また、ポリトリメチレンテレフタレート系繊維には、二酸化チタンなどの艶消剤、リン酸などの安定剤、ヒドロキシベンゾフェノン誘導体などの紫外線吸収剤、タルクなどの結晶化核剤、アエロジルなどの易滑剤、ヒンダードフェノール誘導体などの抗酸化剤、難燃剤、制電剤、顔料、蛍光増白剤、赤外線吸収剤、消泡剤などが含有されていてもよい。
【００１２】
ポリトリメチレンテレフタレート系繊維は、上記のポリトリメチレンテレフタレート成分単独で形成されていてもよいし、第３成分を共重合していないポリトリメチレンテレフタレートと第３成分を共重合したポリトリメチレンテレフタレートとからなる複合繊維や、ポリトリメチレンテレフタレートとポリトリメチレンテレフタレート以外のポリエステルやナイロンなどのポリマーとからなる複合繊維など、ポリトリメチレンテレフタレートを１成分とする芯鞘型やサイドバイサイド型などの複合繊維であってもよい。
なかでも、ポリトリメチレンテレフタレート成分単独で形成されていることが、優れた形態記憶性と形態回復性を得る上で最も好ましい。
【００１３】
ポリトリメチレンテレフタレート系繊維の紡糸は、例えば通常の紡糸装置または通常の複合紡糸装置を用いて、１，５００ｍ／分程度の巻取り速度で未延伸糸を得た後、２〜３．５倍程度で延伸する方法、紡糸−延伸工程を直結した直延法、巻取り速度５，０００ｍ／分以上の高速紡糸法（
スピンドローまたはスピンテイクアップ法）のいずれでもよい。
【００１４】
また、繊維の形態は特に限定されず、長繊維（マルチフィラメント糸条）でもよいし、短繊維でもよいが、優れた形態記憶／回復性を得るうえで長繊維が好ましい。さらには、インターレースやタスランなどの空気加工糸や通常の仮撚加工糸であってもよい。
上記繊維の繊度は特に限定されないが、布帛強度や風合いの点や、総繊度で３３〜５００ｄｔｅｘ、単糸繊度で０．３〜６ｄｔｅｘの範囲が適当である。また、単糸の横断面形態も特に限定されるものではなく、通常の丸型だけでなく、扁平、三角、Ｙ型、Ｔ型、Ｕ型などの異型、多葉型、中空型など不定形でもよい。
【００１５】
本発明の形態記憶／回復性織物は、以上のポリトリメチレンテレフタレート系繊維が織物の経糸および緯糸に配された織物であって、経カバーファクター（経ＣＦ）と緯カバーファクター（緯ＣＦ）との比（経ＣＦ）／（緯ＣＦ）が１．２以上、好ましくは１．３〜２．０である。
ただし、経カバーファクター（縦ＣＦ）と緯カバーファクター（緯ＣＦ）は、下記式により定義される。
経ＣＦ＝経糸織密度［本／２．５４ｃｍ］×（経糸糸条の総繊度［ｄｔｅｘ］×９／１０）1/2
緯ＣＦ＝緯糸織密度［本／２．５４ｃｍ］×（緯糸糸条の総繊度［ｄｔｅｘ］×９／１０）1/2
（経ＣＦ）／（緯ＣＦ）が１．２未満では、経糸と緯糸の双方がそれぞれに反発しあい、形態記憶性が十分で発現しなくなる。（経ＣＦ）／（緯ＣＦ）を１．２以上では、経糸と緯糸の反発性に差がでることから、ナチュラルな形状記憶性が発現する。
【００１６】
なお、本発明の形態記憶／回復性織物において、上記ポリトリメチレンテレフタレート系繊維は、織物全重量に対して４０重量％以上含む織物で、特に好ましくは８０重量％以上含まれる織物である。この含有重量が４０重量％未満の場合、形態記憶性は発現せず好ましくない。
また、上記織物のトータルカバーファクター（ＴＣＦ）は２，０００以上が好ましく、平組織織物の場合、さらに好ましくは２,２００以上であることにより、形態記憶／回復性に優れる織物が得られる。ここで、本発明の目的を損なわない範囲で、織物の組織は綾組織や朱子組織、その他これらの変化組織や二重組織などが挙げられ、なかでも平組織が好ましい。
なお、トータルカバーファクター（ＴＣＦ）は、下記によって表される。
ＴＣＦ＝経糸Ｄ×（経糸Ｄｔｅｘ×９／１０）1/2＋緯糸Ｄ×（緯糸Ｄｔｅｘ×９／１０）1/2
ただし、Ｄは織密度（本／インチ）、Ｄｔｅｘは糸条の総繊度である。
【００１７】
次に、本発明の形態記憶／回復性織物は、ＪＩＳ  Ｌ  １０５９−１９９８  ６．２（Ｂ法、モンサント法、乾燥時）に規定される皺回復率測定方法において防皺率が７０％以下、好ましくは３０〜６０％と形態記憶性に富み、かつ該皺回復率測定後の試料に４．９Ｎ（５００ｇｆ）を５分間荷重し吊るした後に、ＪＩＳ  Ｌ  １０５９−１９９８  ６．１．２（乾燥時）により測定した防皺率が８５％以上、好ましくは９０〜１００％である。
ここで、防皺率が７０％を超えると、着用による皺が付きにくく、ナチュラルな皺感が得られない。
また、防皺率が７０％以下であっても、荷重後の防皺率が８５％未満であると、付いた皺が回復した感が視覚的にも得られにくい。
防皺率を７０％以下とし、荷重後の防皺率が８５％以上にするには、例えばポリトリメチレンテレフタレート系繊維を経糸および緯糸に配して織物を製織し、該織物をプレセット温度１５０〜１８０℃の範囲内でプレセットした後に染色する方法が挙げられる。
ここで、プレセットの温度が１５０℃未満では、十分なセット性が得られず、実着用やアイロン使用により寸法変化や形状記憶/回復性能の劣化を起こす可能性がある。一方１６０℃を超えると、熱セット効果が高すぎ、形状記憶効果が薄くなる。
また、プレセット後に染色する必要があり、染色しないと、風合いが硬く着用での不快感に繋がる可能性がある。
【００１８】
このプレセットおよび染色について、さらに具体的に説明する。
すなわち、ポリトリメチレンテレフタレート系繊維で構成された織物を精練した後、プレセットを行い、その後、染色、仕上げ加工を行う。
精練条件は、特に限定されないが５０℃〜１００℃の温度で５分〜３０分の時間で拡布状で、連続的またはバッチ式で行う。
【００１９】
精練で用いられる助剤は、生機に付着しているオイリング油剤や糊剤を除去できるものであればよく、公知の精練用界面活性剤や洗浄効果を高めるためアルカリを使用してもよい。また、精練装置は、オープンソーパー、ウインスなどの公知の装置を使用できる。精練後の乾燥は、付着している水分を除去できればよく、通常、シリンダー乾燥機、ヒートセッター、ショートループドライヤーなどで行える。乾燥させる条件は、通常、１００℃〜１４０℃で５秒以上である。装置としては織物に張力が加わりにくいショートループドライヤーがより風合いを柔軟にする点で好ましい。また、精練して織物を常温の状態で乾燥させても何ら問題ない。
【００２０】
本発明におけるプレセット条件は、１５０〜１８０℃、好ましくは１５０〜１６０℃の乾熱で、時間が好ましくは１０秒以上、さらに好ましくは３０〜６０秒行えばよい。なお、プレセットを行う装置としては、熱処理と織物の幅をコントロールできる装置であれば特に限定されるものでなく、後工程での取り扱いに便利な処理方法を選べばよい。具体的には、和歌山鉄工社製、京都機械社製、あるいは平野金属社製などのヒートセッターが挙げられる。
【００２１】
本発明における織物の染色仕上げ加工方法については、精練後にプレセットを施した後は、従来のポリエチレンテレフタレート繊維の織物の染色加工方法と何ら変わるものではない。一般的な染色仕上げ加工工程は、染色−仕上げ加工（仕上げ加工剤の付与と仕上げセットを含む）という工程になる。
【００２２】
本発明の織物の染色方法としては、一般的なポリエチレンテレフタレート繊維織物の染色方法を用いればよいが、ポリトリメチレンテレフタレート系繊維はポリエチレンテレフタレート繊維より約２０℃低い温度でも分散染料を吸尽しやすい特徴を持っており、濃色に染色する場合でも、通常、１１０℃程度の低い染色温度で十分な発色性が得られる。また、本発明では、プレセット後に漂白あるいはアルカリ減量などを行ってから染色加工を実施しても何ら構わない。
染色は、通常、１００〜１３０℃、３０〜９０分、好ましくは１１０〜１２０℃、４５〜６０分実施される。
染色した後の仕上げ加工においても、本発明の目的を損なわなければ、通常繊維加工に用いられる樹脂加工、柔軟加工、吸水加工、制電加工、抗菌加工、撥水加工や酵素処理などの仕上げ加工は適用できる。
染色後の仕上げ加工（ファイナルセット）は、通常、１５０〜１８０℃で３０〜１２０秒、好ましくは１５０〜１６０℃で４５〜９０秒である。
【００２３】
なお、本発明のポリトリメチレンテレフタレート系繊維以外の繊維が混用された織物の場合は、本発明の効果を損なわなければ、その繊維を常法にて染色してもかまわない。例えば、経糸に再生セルロース繊維を用いた場合、通常行われている浸漬法、コールドパッドバッチなどのパディング染色法、プリント染色法などから適時選定して染色を行えばよい。
【実施例】
【００２４】
次に、本発明の実施例および比較例を詳述するが、本発明はこれらによって限定されるものではない。なお、実施例中の各測定項目は、下記の方法で測定した。
＜形態記憶性＞
ＪＩＳ  Ｌ  １０９６−９０  ６．２皺回復率（Ｂ法、モンサント法）に規定される方法において防皺率（％）を測定し、その値を形態記憶性とした。
＜形態回復性＞
ＪＩＳ  Ｌ  １０９６−９０  ６．２皺回復率（Ｂ法、モンサント法）に規定される方法において皺付け処理後、同様の４．９Ｎ（５００ｇｆ）を布帛の一方に５分間荷重し吊るした後、改めて防皺率（％）を測定し、その値を形態回復性とした。
【００２５】
実施例１
第３成分を共重合させていないポリトリメチレンテレフテレートマルチフィラメント延伸糸（９３ｄｔｅｘ／９２ｆｉｌ）に撚数３００Ｔ／Ｍの撚糸を施した糸条を平組織織物の経糸および緯糸に用い、経密度１３５本／インチ、緯糸密度７８本／インチにて製織した後、リラックス処理（１２０℃、２０分）、プレセット処理（１６０℃、４５秒）、染色加工（染色条件：１２０度、４５分）、ファイナルセット（１６０℃、４５秒）を施し織物を得た。
得られた織物において、経糸密度は１５１本／インチ、緯糸密度は８７本／インチ、経ＣＦは１,３８１、緯ＣＦは７９６、（経ＣＦ）／（緯ＣＦ）は１．７３、トータルカバーファクター（ＴＣＦ）は２,１７７であった。この織物の形態記憶性は６４％、形態回復性は８８％であった。
【００２６】
実施例２
第３成分を共重合させていないポリトリメチレンテレフテレートマルチフィラメント延伸糸（９３ｄｔｅｘ／９２ｆｉｌ）に撚数３００Ｔ／Ｍの撚糸を施した糸条を平組織織物の経糸および緯糸に用い、経密度１０６本／インチ、緯糸密度８９本／インチにて製織した後、リラックス処理（１２０℃、２０分）、プレセット処理（１６０℃、４５秒）、染色加工（染色条件：１２０℃、４５分）、ファイナルセット（１６０℃、４５秒）を施し織物を得た。
得られた織物において、経糸密度は１２５本／インチ、緯糸密度は９２本／インチ、経ＣＦは１,１４３、緯ＣＦは８４２、（経ＣＦ）／（緯ＣＦ）は１．３５、ＴＣＦは１,９８５であった。この織物の形態記憶性は６９％、形態回復性は９０％であった。
【００２７】
比較例１
使用した糸をポリエチレンテレフテレートマルチフィラメント延伸糸（９３ｄｔｅｘ／９２ｆｉｌ）に変更した以外は、全て実施例１と同様の織物を製織した。
得られた織物において、経糸密度は１５３本／インチ、緯糸密度は８８本／インチ、経ＣＦは１,３９９、緯ＣＦは８０５、（経ＣＦ）／（緯ＣＦ）は１．７３、ＴＣＦは２,２０４であった。この織物の記憶性は７５％、形態回復性は８０％であった。
【００２８】
比較例２
実施例１において、経密度１１５本／インチ、緯糸密度９５本／インチにて製織した後、同様にして、リラックス処理（１２０℃、２０分）、プレセット処理（１６０℃、４５秒）、染色加工、ファイナルセット（１６０℃、４５秒）を施し織物を得た。
得られた織物において、経糸密度は１３０本／インチ、緯糸密度は１０９本／インチ、経ＣＦは１,１８９、緯ＣＦは９９７、（経ＣＦ）／（緯ＣＦ）が１．１９と１．２未満であり、トータルカバーファクター（ＴＣＦ）は２,１８６であった。この織物の形態記憶性は７２％、形態回復性は９０％であった。
【００２９】
比較例３
実施例１において、プレセット温度を１４０℃とした以外は、実施例１と同様にして、織物を得た。得られた織物において、経糸密度は１４５本／インチ、緯糸密度は８３本／インチ、経ＣＦは１,３２６、緯ＣＦは７５９、（経ＣＦ）／（緯ＣＦ）は１．７５、トータルカバーファクター（ＴＣＦ）は２,０８５であった。この織物の形態記憶性は６５％、形態回復性は７７％であった。
【００３０】
比較例４
実施例１において、プレセット温度を１７０℃とした以外は、実施例１と同様にして、織物を得た。得られた織物において、経糸密度は１５５本／インチ、緯糸密度は９０本／インチ、経ＣＦは１,４１８、緯ＣＦは８２３、（経ＣＦ）／（緯ＣＦ）は１．７２、トータルカバーファクター（ＴＣＦ）は２,２４１であった。この織物の形態記憶性は７２％、形態回復性は９１％であった。
【産業上の利用可能性】
【００３１】
本発明の形態記憶／回復性織物は、その形態記憶性と形態回復性をあわせ持つ特徴により、例えば、ブラウス、和装、スポーツウエアー、ユニフォーム、白衣、作業着、紳士／婦人アウターなど幅広く使用することができる。